(57)【要約】【課題】機械的諸物性、柔軟性、風合いに優れた素材感、さらに軽量性を兼ね備えた人工皮革用基材及びその製造方法を提供する。【解決手段】三次元絡合不織布と高分子弾性体からなる人工皮革用基材であって、前記三次元絡合不織布が中空長繊維であり、かつ下記要件（１）〜（３）をみたすことを特徴とする人工皮革用基材及びその製造方法である。要件（１）：人工皮革用基材の厚さ方向に平行な断面における３５０μｍ2未満の空隙間内接円面積を除いた空隙間内接円面積の平均が１２５０μｍ2以下である。要件（２）：人工皮革用基材の厚さ方向に平行な断面における空隙間内接円面積３５０〜３０００μｍ2の空隙間内接円数が、全空隙間内接円数に対し８５％以上である。要件（３）：人工皮革用基材の少なくとも片面に１５個／ｍｍ2以上の繊維切断端を有する。【選択図】なし【特許請求の範囲】
【請求項１】
三次元絡合不織布と高分子弾性体とからなる人工皮革用基材であって、前記三次元絡合不織布が中空長繊維であり、かつ下記要件（１）〜（３）をみたすことを特徴とする人工皮革用基材。
要件（１）：人工皮革用基材の厚さ方向に平行な断面における３５０μｍ2未満の空隙間内接円面積を除いた空隙間内接円面積の平均が１２５０μｍ2以下である。
要件（２）：人工皮革用基材の厚さ方向に平行な断面における空隙間内接円面積３５０〜３０００μｍ2の空隙間内接円数が、全空隙間内接円数に対し８５％以上である。
要件（３）：人工皮革用基材の少なくとも片面に１５個／ｍｍ2以上の繊維切断端を有する。
【請求項２】
前記中空長繊維の外周部あるいは中空部の隔壁の平均厚みが７μｍ以下である、請求項１に記載の人工皮革用基材。
【請求項３】
前記中空長繊維の表面に繊維の長さ方向の亀裂を有する、請求項１又は２に記載の人工皮革用基材。
【請求項４】
人工皮革用基材を構成する前記高分子弾性体と前記三次元絡合不織布との質量比（高分子弾性体／三次元絡合不織布）が、固形分換算で５／９５〜５０／５０の範囲である、請求項１〜３のいずれか１項に記載の人工皮革用基材。
【請求項５】
三次元絡合不織布と高分子弾性体とからなる人工皮革用基材であって、下記（工程１）〜（工程５）の順に行う工程を含み、かつ下記（工程５）の前にバフィング処理することを特徴とする人工皮革用基材の製造方法。
（工程１）：水難溶性樹脂を海成分とし、水溶性樹脂（ａ）を島成分とする、海島型複合長繊維を得る工程。
（工程２）：前記工程１で得られた海島型複合長繊維から複合長繊維ウェブを得る工程。
（工程３）前記工程２で得られた複合長繊維ウェブを２枚以上重ね合わせた後にニードルパンチング処理することにより三次元絡合不織布（ａ）を形成する工程。
（工程４）前記工程３で得られた三次元絡合不織布（ａ）に、水溶性樹脂（ｂ）を添加した高分子弾性体を含む高分子弾性体溶液を含浸させた後、高分子弾性体を凝固させた三次元絡合不織布（ｂ）を得る工程。
（工程５）：前記工程４で得られた三次元絡合不織布（ｂ）から水溶性樹脂（ａ）及び水溶性樹脂（ｂ）を溶解除去することにより水難溶性樹脂の中空長繊維からなる三次元絡合不織布を形成する工程。
【請求項６】
前記水溶性樹脂（ａ）及び／又は前記水溶性樹脂（ｂ）がポリビニルアルコールである、請求項５に記載の人工皮革用基材の製造方法。
【請求項７】
前記工程４において、水溶性樹脂（ｂ）が高分子弾性体の固形分に対して、２．０〜４０質量％の割合で添加されている、請求項５又は６に記載の人工皮革用基材の製造方法。
【請求項８】
前記工程４において、高分子弾性体溶液が水系エマルジョンである、請求項５〜７のいずれか１項に記載の人工皮革用基材の製造方法。
【請求項９】
前記海島型複合長繊維において、島成分間の最短距離の平均、あるいは島成分と海島型複合長繊維外周との最短距離の平均が７μｍ以下である、請求項５〜８のいずれか１項に記載の人工皮革用基材の製造方法。
【発明の詳細な説明】
【技術分野】
【０００１】
本発明は、人工皮革用基材及びその製造方法に関する。詳しくは、三次元絡合不織布と高分子弾性体とからなる人工皮革用基材であって、機械的諸物性、柔軟性、風合いに優れた素材感、さらに軽量性を兼ね備えた人工皮革用基材及びその製造方法に関する。
【背景技術】
【０００２】
近年は、靴、鞄、衣料パーツ等の主要素材として人工皮革が広く用いられており、とりわけスポーツシューズ、カジュアルシューズ等の分野では、接着剥離強力や引裂き強力等の機械的諸物性に優れるだけでなく、軽量でかつ柔軟な素材による快適性能を備えた製品が求められている。
従来の人工皮革用基材の製造方法の多くは、概略次のようないくつかの工程からなる。溶解性、分解性を異にする２種類の重合体から紡糸した多成分系繊維をステープル化し、カード、クロスラッパー、ランダムウェーバー等を用いて所望の重量のウェブとし、次いでニードルパンチ、ウォータージェット等により繊維を互いに絡ませることで絡合不織布化した後、ポリウレタンに代表される高分子弾性体の溶液もしくはエマルジョン液を付与して凝固させ、その後で該多成分系繊維中の一成分の除去又は減量により極細繊維とする方法、あるいは前記において高分子弾性体を含浸・凝固させる工程と該多成分系繊維を極細繊維とする工程を逆の順序で行う方法である。
これらの方法により絡合不織布を構成する繊維を極細化させた柔軟な人工皮革用基材を得ることができ、それら基材をベースとする各種人工皮革素材を用いることで、製品は極細繊維特有の風合いと外観による優れた素材感が得られることが種々の製品市場で広く認知されている。
【０００３】
しかしながら、前記した従来の人工皮革用基材の製造工程では、多成分系繊維を極細繊維化する時に張力や圧縮等の外力が作用し絡合不織布の厚さが減少することによる、人工皮革用基材自身の見掛け密度の上昇は避け難い。このため、素材としての要求性能を確保した上で、軽量素材としての市場における優位性をも兼ね備えたものは、工業的には得ることができず、これまで様々な手法が提案されている。
【０００４】
軽量性に優れた人工皮革として、中空繊維を用いた製造方法が種々検討されてきた。例えば、中空率が４０％を越えるポリエステル系繊維を用いた人工皮革が提案されている（例えば、特許文献１参照。）。また、機械的物性、柔軟性、軽量性を兼ね備えた人工皮革として、０．５デシテックス以下の極細繊維（Ａ）と、５デシテックス以下で横断面に５〜５０個の中空部を有し、該中空部の総面積率が２５〜５０％の範囲であり、該中空部１個の占める面積が５％以下の繊維（Ｂ）とが、（Ａ）／（Ｂ）の重量比で２０／８０〜８０／２０で三次元絡合されている不織布、及び高分子弾性体からなる人工皮革基体、その製造方法が提案されている（例えば、特許文献２参照。）。さらに、中空繊維、あるいは極細繊維に対する高分子弾性体の拘束を防ぐため、不織布へポリビニルアルコール系樹脂（以下、ＰＶＡと略記することがある。）を含浸した後、高分子弾性体を含浸する方法（例えば、特許文献３参照。）、さらには、不織布へ水系エマルジョンを含浸するにあたりエマルジョンと繊維との離型を目的として、水系エマルジョンへＰＶＡを添加する方法がある（例えば、特許文献４参照。）。
一方、近年では有機溶剤の使用に対して、人体や環境への悪影響の懸念から無溶剤系での製造プロセスが要望されており、例えば、中空繊維発生型繊維の抽出成分として水溶性樹脂を用いた繊維が提案されており（例えば、特許文献５参照。）、また人工皮革製造方法においては三次元絡合体不織布の内部に含浸する樹脂として高分子弾性体水分散液が検討されている。
【先行技術文献】
【特許文献】
【０００５】
【特許文献１】特許３９２４３６０号公報
【特許文献２】特開２００２−２４２０７７号公報
【特許文献３】特公平７−４２６５２号公報
【特許文献４】特公平６−５５９９９号公報
【特許文献５】特開２００３−７３９２４号公報
【発明の概要】
【発明が解決しようとする課題】
【０００６】
しかしながら、特許文献１に開示された人工皮革において、中空率が４０％を越える中空繊維は、紡糸工程、不織布製造工程、さらにはその後の諸工程において、断面形状に由来する剛性不足により中空部が潰れて扁平化したり、中空部を形成するための外壁や隔壁が破壊されてしまいやすい。また、一度扁平化すると元のような高い中空率の断面形状には極めて回復し難く、中空部の壁が一度破壊されると中空部自体が無くなるため、４０％以上といった高い中空率を有する繊維は不織布や人工皮革を製造する過程で中空繊維としての効果そのものを失いやすい。また、特許文献２に開示された製造方法は、高分子弾性体により中空繊維が拘束され易い構造であるため、機械的物性と柔軟性を高めるためには極細繊維の比率を高く設定する必要があり、また、極細繊維を用いることで中空繊維本来の軽量性が損なわれ、これらすべてを満足することができなかった。
【０００７】
また、特許文献３に開示された製造方法では、含浸したポリビニルアルコール系樹脂が、乾燥時のマイグレーションにより表面層へ移動するため、不織布内部へ残る量は少なくなり、特に中空繊維や直接紡糸繊維からなる不織布内部の高分子弾性体と繊維との離型性を充分に確保することはできず、ボキ折れ等がない十分な風合いが得られなかった。また、特許文献４に開示された製造方法はスエード前提のため、一度含浸したＰＶＡは染色時に抽出することを想定しており、染色しない場合は別途抽出工程が必要となるばかりか、極細発生型繊維、あるいは中空繊維が溶剤抽出により発現する繊維であれば抽出工程が２段階必要になり、処理工程が増えることで生産プロセスが複雑化する問題がある。また、高分子弾性体水分散液を三次元絡合体不織布の内部に含浸する製造方法では、高分子弾性体を水系エマルジョンの形態で付与する場合は、中空繊維の表面に高分子弾性体が接着して、柔軟性の低下や物性の低下が顕著になるばかりでなく、中空繊維発生型繊維から島成分を抽出する際の抽出効率の低下をまねき、生産効率や軽量性が低下する問題がある。
【０００８】
また、人工皮革の各分野で一般的に用いられている０．３〜３．０ｍｍの厚さ範囲の中で、より軽く、機械的物性に優れた、柔軟な製品が求められているが、特に製品が柔軟かつ軽量であることと機械的物性に優れていることとは裏腹の関係にあり、これらすべてを満足した無用剤系の人工皮革用基材は未だ開発されていない。
【０００９】
そこで本発明は、機械的諸物性、柔軟性、風合いに優れた素材感、さらに軽量性を兼ね備えた人工皮革用基材及びその製造方法を提供することを目的とする。
【課題を解決するための手段】
【００１０】
すなわち、本発明は、下記の人工皮革用基材及びその製造方法を提供する。
１．三次元絡合不織布と高分子弾性体とからなる人工皮革用基材であって、前記三次元絡合不織布が中空長繊維であり、かつ下記要件（１）〜（３）をみたすことを特徴とする人工皮革用基材。
要件（１）：人工皮革用基材の厚さ方向に平行な断面における３５０μｍ2未満の空隙間内接円面積を除いた空隙間内接円面積の平均が１２５０μｍ2以下である。
要件（２）：人工皮革用基材の厚さ方向に平行な断面における空隙間内接円面積３５０〜３０００μｍ2の空隙間内接円数が、全空隙間内接円数に対し８５％以上である。
要件（３）：人工皮革用基材の少なくとも片面に１５個／ｍｍ2以上の繊維切断端を有する。
２．前記中空長繊維の外周部あるいは中空部の隔壁の平均厚みが７μｍ以下である、前記１に記載の人工皮革用基材。
３．前記中空長繊維の表面に繊維の長さ方向の亀裂を有する、前記１又は２に記載の人工皮革用基材。
４．人工皮革用基材を構成する前記高分子弾性体と前記三次元絡合不織布との質量比（高分子弾性体／三次元絡合不織布）が、固形分換算で５／９５〜５０／５０の範囲である、前記１〜３のいずれかに記載の人工皮革用基材。
【００１１】
５．三次元絡合不織布と高分子弾性体とからなる人工皮革用基材であって、下記（工程１）〜（工程５）の順に行う工程を含み、かつ下記（工程５）の前にバフィング処理することを特徴とする人工皮革用基材の製造方法。
（工程１）：水難溶性樹脂を海成分とし、水溶性樹脂（ａ）を島成分とする、海島型複合長繊維を得る工程。
（工程２）：前記工程１で得られた海島型複合長繊維から複合長繊維ウェブを得る工程。
（工程３）前記工程２で得られた複合長繊維ウェブを２枚以上重ね合わせた後にニードルパンチング処理することにより三次元絡合不織布（ａ）を形成する工程。
（工程４）前記工程３で得られた三次元絡合不織布（ａ）に、水溶性樹脂（ｂ）を添加した高分子弾性体を含む高分子弾性体溶液を含浸させた後、高分子弾性体を凝固させた三次元絡合不織布（ｂ）を得る工程。
（工程５）：前記工程４で得られた三次元絡合不織布（ｂ）から水溶性樹脂（ａ）及び水溶性樹脂（ｂ）を溶解除去することにより水難溶性樹脂の中空長繊維からなる三次元絡合不織布を形成する工程。
６．前記水溶性樹脂（ａ）及び／又は前記水溶性樹脂（ｂ）がポリビニルアルコールである、前記５に記載の人工皮革用基材の製造方法。
７．前記工程４において、水溶性樹脂（ｂ）が高分子弾性体の固形分に対して、２．０〜４０質量％の割合で添加されている、前記５又は６に記載の人工皮革用機材の製造方法。
８．前記工程４において、高分子弾性体溶液が水系エマルジョンである前記５〜７のいずれかに記載の人工皮革用基材の製造方法。
９．前記海島型複合長繊維において、島成分間の最短距離の平均、あるいは島成分と海島型複合長繊維外周との最短距離の平均が７μｍ以下である、前記５〜８のいずれかに記載の人工皮革用基材の製造方法。
【発明の効果】
【００１２】
本発明の人工皮革用基材は、高分子弾性体が繊維と一定の離型構造を有して繊維表面に不連続に存在し、かつ高分子弾性体が内部に均一に分散することで、繊維間空隙が均一に分布しており、スポーツシューズ等に用いられる、機械的物性に優れ、柔軟かつ軽量で風合いに優れた素材感を有する人工皮革基材である。また、本発明の製造方法によれば、前記人工皮革基材を得ることができる。
【図面の簡単な説明】
【００１３】
【図１】実施例１で得られた人工皮革用基材の断面を走査型電子顕微鏡で観察した写真である。
【図２】実施例１で得られた人工皮革用基材の断面を走査型電子顕微鏡で観察した写真を動的閾値法で二値化した画像である。
【図３】実施例１で得られた人工皮革用基材の断面を走査型電子顕微鏡で観察した写真を動的閾値法で二値化し、空隙部に内接円を描いた画像である。
【発明を実施するための形態】
【００１４】
［人工皮革用基材］
本発明の人工皮革用基材は、三次元絡合不織布と高分子弾性体とからなり、前記三次元絡合不織布が中空長繊維であり、かつ下記要件（１）〜（３）をみたすことを特徴とするものである。
【００１５】
（要件）
要件（１）：人工皮革用基材の厚さ方向に平行な断面における３５０μｍ2未満の空隙間内接円面積を除いた空隙間内接円面積の平均が１２５０μｍ2以下であり、好ましくは１２４０μｍ2以下、より好ましくは１２００μｍ2以下、さらに好ましくは１１００μｍ2以下である。また、上記空隙間内接円面積の平均の下限値としては、好ましくは３５０μｍ2以上であり、より好ましくは４００μｍ2以上である。
要件（２）：人工皮革用基材の厚さ方向に平行な断面における空隙間内接円面積３５０〜３０００μｍ2の空隙間内接円数が、全空隙間内接円数に対し８５％以上であり、好ましくは８６％以上、より好ましくは８８％以上、さらに好ましくは９０％以上である。
要件（３）：人工皮革用基材の少なくとも片面に１５個／ｍｍ2以上の繊維切断端を有し、好ましくは２０個／ｍｍ2以上、より好ましくは３５個／ｍｍ2以上である。
【００１６】
要件（１）において、空隙間内接円平均面積が１２５０μｍ2を超えると軽量性を損ない、要件（２）において、空隙間内接円面積３５０〜３０００μｍ2の割合が８５％を下回ると、空隙の大きさが不均一となり人工皮革用基材を折り曲げたときにボキ折れ、挫掘皺等を生じ風合い面で問題が生じてしまう。
なお、「空隙間内接円」とは、人工皮革用基材の厚さ方向に平行な断面を３０倍の倍率により走査型電子顕微鏡で観察し、得られた写真を画像解析ソフトを用い、動的閾値法で画像を二値化し、繊維と繊維との空隙部、高分子弾性体が付着した繊維と繊維又は高分子弾性体が付着した繊維との空隙部に描かれる円であり、繊維と２点以上接した円のことである。空隙間内接円面積及び数の具体的な測定法は、実施例において後述する走査型電子顕微鏡を用いた繊維間空隙面積測定のとおりである。
【００１７】
さらに、要件（３）において、基材表面の繊維切断端が１５個／ｍｍ2未満であると抽出率が低下し、軽量性を損なうと同時に風合いが硬くなってしまう。また、上記繊維切断端数の上限としては５００個／ｍｍ2未満であることが好ましく、より好ましくは３００個／ｍｍ2未満、さらに好ましくは１００個／ｍｍ2未満である。５００個／ｍｍ2未満であれば長繊維が切断されすぎることなく物性低下を引き起こす恐れがない。
なお、「繊維切断端」とは、人工皮革用基材の表面あるいは裏面にある切断した繊維の先端のことであり、例えば、基材表面を走査型電子顕微鏡で観察し、繊維切断端数を数えることができる。本発明においては、実施例において後述する測定法により、繊維切断端数（個／ｍｍ2）が特定される。
【００１８】
また、本発明の人工皮革用基材は、三次元絡合不織布を形成する繊維の表面に高分子弾性体が不連続で存在することが好ましい。
ここで、「不連続」とは、高分子弾性体が、繊維の表面に帯状、面状等の連続した状態で存在するのではなく、繊維の表面に点状及び斑点状等の空間（高分子弾性体が存在しない部分）を規則的あるいは不規則的かつ均一に有して存在することである。
【００１９】
（中空長繊維）
本発明の人工皮革用基材を構成する三次元絡合不織布は、得られる人工皮革用基材の物性を高め、軽量性を得るため中空長繊維からなることが必要である。また、長繊維であれば機械的物性に優れるものとなる。ここで、長繊維とは、短繊維（繊維長１０〜５０ｍｍ）のように意図的に切断されていない繊維をいう。
長繊維の場合、短繊維と異なり繊維断面の露出が非常に少ないことから、後述する製造方法の工程５において、繊維の壁面から行うことを好ましいとする水溶性樹脂の抽出を効率よく行うために、中空長繊維の表面に繊維の長さ方向の亀裂を有することが好ましく、また中空長繊維の外周部あるいは中空部の隔壁の平均厚みが７μｍ以下であることが好ましく、３μｍ以下がより好ましい。
【００２０】
中空長繊維の外周部あるいは中空部の隔壁の平均厚みを７μｍ以下とすることにより、後述する抽出工程の海島型複合繊維から水溶性樹脂を溶解除去する工程５において、切断面、あるいは損傷部から水溶性樹脂が水膨潤した時、海成分の水難溶性樹脂で形成された隔壁にクラック（中空繊維の表面に繊維の長さ方向に生じる亀裂になる部分）が生じやすくなる。そして、クラックから海島型複合繊維の内部に水が浸入することにより、水溶性樹脂がさらに膨潤溶解し、水溶性樹脂の溶解除去効率が高くなる。従って、中空長繊維の外周部あるいは中空部の隔壁の平均厚みを７μｍ以下とすることにより、たとえ繊維断面の少ない海島型複合繊維からなる長繊維（フィラメントと同じ）を用いて形成された三次元絡合不織布であっても、水溶性樹脂を効率的に抽出することができることから、得られる人工皮革用基材は軽量かつ柔軟性に優れるものとなる。
【００２１】
ここで、中空長繊維の中空部は、詳しくは製造方法の説明において後述するが、海島型繊維の島部分である水溶性樹脂の抽出を行うことにより形成される。このことから、上記中空長繊維の外周部及び中空部の各隔壁の厚みとは、海島型繊維の横断面を走査型電子顕微鏡（ＳＥＭ）で２０００倍で観察した画像において、各島部分、及び、島部分と海島型繊維の輪郭とを隔離する海部分が形成する複数の隔壁において、最薄部の厚みｔを測定し、その値を数平均して得られる厚みのことである。
【００２２】
（高分子弾性体と三次元絡合不織布との質量比）
本発明の人工皮革用基材を構成する、高分子弾性体と三次元絡合不織布との質量比（高分子弾性体／三次元絡合不織布）は、固形分換算で好ましくは５／９５〜５０／５０、より好ましくは１０／９０〜４０／６０、さらに好ましくは１５／８５〜３０／７０である。
上記三次元絡合不織布は、製造方法の説明において後述するとおり、水難溶性樹脂から形成される繊維からなるものであり、上記の質量比において三次元絡合不織布の質量とは、該三次元絡合不織布を得るために用いられる水難溶性樹脂の質量のことである。
すなわち上記質量比から、本発明の人工皮革用基材としたときの三次元絡合不織布へ付与されている高分子弾性体の量は、水難溶性繊維化後、高分子弾性体不織布と三次元絡合不織布を形成する繊維の水難溶性樹脂との合計１００質量に対して、固形分換算で好ましくは５〜５０質量％、より好ましくは１０〜４０質量％、さらに好ましくは１５〜３０質量％である。
５質量％以上であれば水難溶性繊維を固定することができ、折れ曲げ皺が生じず、形態安定性及び表面平滑性が良好となる。５０質量％以下であれば風合いの硬化が生じることなく、高分子弾性体の弾性的な性質及び天然皮革の持つ低反発な柔軟性のバランスのとれたものとなり、軽量性が良好となる。
【００２３】
（厚さ）
人工皮革用基材の厚さは、用途に応じて任意に選択でき、特に限定されるものではないが、好ましくは０．３〜３ｍｍ、より好ましくは０．７〜１．８ｍｍの範囲である。０．３ｍｍ以上であれば実使用に耐え得る強度や均一性を得ることができ、３ｍｍ以下であれば目的とする軽量性が得られる。
【００２４】
（見掛け密度）
人工皮革用基材の見掛け密度は、０．３ｇ／ｃｍ3未満であることが好ましい。軽重において重要なのは人工皮革様基材を用いた靴や鞄等の製品自体の重量であり、その評価は使用する人の経験に基づいた相対的かつ感覚的なものである。既存製品の構成素材としての人工皮革あるいは人工皮革用基材の重量は、一般的には見掛け密度が０．３５〜０．５ｇ／ｃｍ3、すなわち厚さが０．８ｍｍの素材だと２８０〜４００ｇ／ｍ2程度である。厚さ０．８ｍｍの人工皮革用基材や人工皮革等の素材一般に対する重量のイメージより少なくとも１割は軽く２５０ｇ／ｍ2に満たないような場合、すなわち見掛け密度でいうと０．３ｇ／ｃｍ3未満の人工皮革用基材であれば、一般消費者にも容易に軽く感じられる。既存技術では現実問題として軽量、高物性、風合いの兼備が困難であったが、本発明によれば、見掛け密度０．３ｇ／ｃｍ3未満の軽量性を有し、かつ用途において求められる機械物性、人工皮革に求められる風合いや品位をも兼ね備えた人工皮革用基材を安定して製造することができる。
【００２５】
［人工皮革基材の製造方法］
従来の人工皮革基材の製造方法では、有機溶剤に溶解したバインダー樹脂を繊維質シート状物に含浸付与し、非溶剤で処理して湿式凝固させる方法が採用されており、バインダー樹脂が連続した発泡状態を形成して、少量のバインダー樹脂で形態安定化と天然皮革様の風合いを付与することが可能であった。しかし、化学薬品を使用せずに水系エマルジョン樹脂を用いる場合においては、バインダー樹脂が連続した構造体となるために多量の樹脂が必要となり、結果として風合いの硬化や軽量性や物性の低下を引き起こしてしまい、また、水系エマルジョン樹脂の使用量を単純に減らすと、均一な不連続状態ではなく部分的に連続層を形成してしまい、全体として不均一な構造体となり、結果として結果として軽量性を確保してもボキ折れ等風合いの低下を招いてしまっていた。
一方、軽量性確保のためには、三次元絡合不織布を構成する繊維として後述するように中空繊維発生型繊維から発生する中空長繊維であることが必要である。中空繊維発生型繊維とすることにより、内部から抽出成分を抽出しやすくするため、抽出成分を十分抽出することで軽量性を確保しつつ、結果として風合いを柔軟化することにもつながる。
【００２６】
そこで、本発明では、三次元絡合不織布に高分子弾性体を付与する場合、水溶性樹脂を添加した高分子弾性体からなる高分子弾性体溶液を三次元絡合不織布に含浸、凝固を行う。高分子弾性体からなる高分子弾性体溶液に水溶性樹脂を添加することで、後の抽出工程により、該水溶性樹脂が溶解除去され、三次元絡合不織布の中空繊維発生型繊維を構成する繊維、すなわち水難溶性樹脂と、高分子弾性体溶液に含まれる高分子弾性体との間の界面で空間が形成された離型構造が得られ、かつ高分子弾性体が繊維表面に不連続に存在することが可能となり、繊維間に形成される空隙が均一に分布した構造体が得られる。これによって柔軟性に優れ、挫掘皺の無いシートを得ることができるため、付与するバインダー樹脂の量を低減することも可能となり軽量化することができる。
また、水溶性樹脂を溶解除去する工程を行う前にバフィング処理し、基材表面の繊維切断端を増やすことで、中空繊維発生型繊維から水溶性樹脂を含む抽出成分を抽出して除去しやすくし、軽量化と風合い良化することができ、前述した特徴を有する本発明の人工皮革基材は、上記に基づき製造することができる。
【００２７】
すなわち、本発明の三次元絡合不織布と高分子弾性体とからなる人工皮革基材の製造方法は、下記（工程１）〜（工程５）の順に行う工程を含み、かつ下記（工程５）の前にバフィング処理することを特徴とする。
（工程１）：水難溶性樹脂を海成分とし、水溶性樹脂（ａ）を島成分とする、海島型複合長繊維を得る工程。
（工程２）：前記工程１で得られた海島型複合長繊維からなる複合長繊維ウェブを得る工程。
（工程３）前記工程２で得られた複合長繊維ウェブを２枚以上重ね合わせた後にニードルパンチング処理することにより三次元絡合不織布（ａ）を形成する工程。
（工程４）前記工程３で得られた三次元絡合不織布（ａ）に、水溶性樹脂（ｂ）を添加した高分子弾性体を含む高分子弾性体溶液を含浸させた後、高分子弾性体を凝固させた三次元絡合不織布（ｂ）を得る工程。
（工程５）：前記工程４で得られた三次元絡合不織布（ｂ）から水溶性樹脂（ａ）及び水溶性樹脂（ｂ）を溶解除去することにより水難溶性樹脂中空長繊維からなる三次元絡合不織布を形成する工程。
【００２８】
（工程１）
前述のとおり、本発明の人工皮革用基材を構成している三次元絡合不織布を形成する繊維は、得られる人工皮革用基材の物性を高め、軽量性を得るため中空長繊維であることが必要である。またこの中空長繊維は、１種のポリマーからなる繊維、あるいは、化学的又は物理的性質の異なる少なくとも２種類の可紡性ポリマーからなる多成分系繊維（複合繊維）に、高分子弾性体を含浸させた後、適当な段階で少なくとも１種類のポリマーを抽出除去し、繊維形態を変えて形成することが可能な複合長繊維（以下、中空繊維発生型複合長繊維と称すことがある。）から発生させることが好ましい。この中空繊維発生型複合長繊維は、チップブレンド（混合紡糸）方式や複合紡糸方式で代表される方法を用いて得られる。中空繊維発生型繊維の代表的な繊維の形態は、いわゆる海島型と呼ばれるものである。
よって本発明の製造方法では、工程１として、水難溶性樹脂を海成分とし、水溶性樹脂を島成分とする、海島型複合長繊維を得る工程を行う。
【００２９】
＜海成分＞
海成分は、後述する工程５の後に中空長繊維を形成する水難溶性樹脂であり、公知のポリマー、例えば、ポリアミド系、ポリエステル系及びポリオレフィン系等であれば特に限定するものではない。
特に比重が低く、軽量性が発現しやすく、また後述する工程４における高分子弾性重合体を、高分子弾性体溶液の好ましい形態である水系エマルジョンで含浸付与した際に、中空長繊維との離型構造を発現しやすい点で、ポリオレフィン系の繊維形成能を有する重合体が好適であり、特にポリプロピレン系樹脂が好ましい。また、物性、親水性が望まれる場合、ポリアミド系が好ましく、中でも汎用的なナイロンが好ましく、ナイロン６、ナイロン１１、ナイロン１２等の溶融紡糸が可能であれば特に限定されない。
【００３０】
上記ポリプロピレン系樹脂は、プロピレン単独重合体、プロピレンとエチレン及び／又は炭素数４〜２０のα−オレフィンとの結晶性ランダム共重合体もしくは結晶性ブロック共重合体等が挙げられる。コモノマーとして用いられる具体的なα−オレフィンとしては、エチレン、１−ブテン、１−ペンテン、１−ヘキセン、１−ヘプテン、１−オクテン、４−メチル−ペンテン−１、４−メチル−ヘキセン−１、４，４−ジメチルペンテン−１等を挙げられる。
これらのポリプロピレン系樹脂は、１種又は２種以上組み合わせて用いることもできる。また、ポリエチレン等の他のオレフィン樹脂を少量配合することもできる。
【００３１】
本発明で用いるポリプロピレン系樹脂のメルトフローレート（以下、ＭＦＲと略すこともある。）は、紡糸性の観点から、好ましくは１〜２００ｇ／分、より好ましくは５〜１００ｇ／分、さらに好ましくは１０〜５０ｇ／分である。ここで、ＭＦＲとは、ＪＩＳ Ｋ６９２１−２付属書に準拠して２３０℃、荷重２１．１Ｎで測定する値である。
また、ポリプロピレン系樹脂の融点は、紡糸性及び製品の耐熱性の観点から、１４０〜１８０℃が好ましく、１６０〜１８０℃がより好ましい。
【００３２】
本発明で用いるポリプロピレン系樹脂は、高立体規則性重合触媒を用いてプロピレンを重合させることによって得ることができる。
高立体規則性重合触媒としては、塩化チタン、アルコキシチタン等を出発材料として調整されたチタン化合物を用いた、いわゆるチーグラー・ナッタ触媒、あるいはメタロセン化合物を用いたカミンスキー型触媒を使用することができる。
【００３３】
上記のような触媒を用いたプロピレンの重合様式は、触媒成分とモノマーが効率よく接触するならば、あらゆる様式の方法を採用することができる。具体的には、不活性溶媒を用いるスラリー法、不活性溶媒を実質的に用いずプロピレンを溶媒として用いるバルク法、溶液重合法あるいは実質的に液体溶媒を用いず各モノマーを実質的にガス状に保つ気相法等を採用することができる。また、連続重合、回分式重合も適用される。スラリー重合の場合には、重合溶媒としてヘキサン、ヘプタン、ペンタン、シクロヘキサン、ベンゼン、トルエン等の飽和脂肪族又は芳香族炭化水素の単独あるいは混合物を用いることができる。
【００３４】
これらの重合法においてポリプロピレンのＭＦＲの調整は、水素の導入によって行われるが、その場合、水素の導入量は重合開始から終了まで一定としてもよく、連続的にあるいは段階的に変化させてもよい。
なお、上記のようなポリプロピレン系樹脂には、市販品の中から選択入手することができる。また、中空長繊維を構成する樹脂には、染料、顔料等の着色剤、紫外線吸収剤、熱安定剤、消臭剤、防かび剤、各種安定剤等を添加してもよい。
【００３５】
＜島成分＞
島成分は、後述する工程５における三次元絡合不織布（ｂ）の抽出成分を構成する水溶性樹脂（ａ）である。
水溶性樹脂（ａ）は、抽出成分を抽出除去した後の繊維を形成するポリマーとは溶剤又は分解剤に対する溶解性又は分解性を異にし、海成分との親和性の小さいポリマーであって、かつ紡糸条件下で海成分の溶融粘度より大きい溶融粘度であるか、あるいは表面張力の大きいポリマーであることが好ましい。このようなポリマーであれば、化学薬品等を用いることなく、さらに後述する高分子弾性体へ添加した水溶性樹脂（ｂ）と同時に除去できる人工皮革用基材の製造が可能となる。
【００３６】
中空繊維発生型繊維の抽出成分を構成する水溶性樹脂（ａ）としては、紡糸可能であり、かつ水溶液で抽出可能な水溶性樹脂であれば公知のポリマーを使用できるが、熱水で溶解除去が容易であり、抽出の際の水難溶性樹脂や高分子弾性体の分解反応が実質的に起こらず、水難溶性樹脂や高分子弾性体が限定されない点、さらには環境に配慮した点等から水溶性熱可塑性ポリビニルアルコール（以下、ＰＶＡと略すこともある。）が好ましい。
【００３７】
ＰＶＡの粘度平均重合度（以下、単に重合度と略記する。）としては、好ましくは２００〜５００、より好ましくは２３０〜４７０、さらに好ましくは２５０〜４５０である。重合度が２００以上であれば溶融粘度が低すぎることなく、安定な複合化が得られる。重合度が５００以下であれば溶融粘度が高すぎることなく、紡糸ノズルからの樹脂を良好に吐出できると共に、熱水で溶解するときに溶解速度が速くなるという利点も有る。重合度が上記範囲にある時、本発明の目的がより好適に達せられる。
ここでいうＰＶＡの重合度（Ｐ）は、ＪＩＳ−Ｋ６７２６に準じて測定される。すなわち、ＰＶＡを再ケン化し、精製した後、３０℃の水中で測定した極限粘度［η］から次式により求められるものである。
Ｐ＝（［η］１０3／８．２９）(1/0.62)
【００３８】
本発明で用いられるＰＶＡのケン化度は、好ましくは９０〜９９．９９モル％、より好ましくは９３〜９９．９８モル％、さらに好ましくは９４〜９９．９７モル％、特に好ましくは９６〜９９．９６モル％である。ケン化度が９０モル％以上であれば、熱安定性が良好であり、熱分解やゲル化をしにくくなり溶融紡糸を良好に行うことができ、後述する生分解性が低下することがなく、さらには後述する共重合モノマーの種類によってＰＶＡの水溶性が低下することもない。また、ケン化度が９９．９９モル％以下であれば、ＰＶＡを安定して製造することが可能である。
【００３９】
本発明で用いられるＰＶＡは生分解性を有しており、活性汚泥処理あるいは土壌に埋めておくと分解されて水と二酸化炭素になる。ＰＶＡを溶解した後のＰＶＡ含有廃液の処理には活性汚泥法が好ましい。該ＰＶＡ水溶液を活性汚泥で連続処理すると２日間から１ヶ月の間で分解される。また、本発明に用いるＰＶＡは燃焼熱が低く、焼却炉に対する負荷が小さいので、ＰＶＡを溶解した排水を乾燥させてＰＶＡを焼却処理してもよい。
【００４０】
本発明に用いられるＰＶＡの融点（Ｔｍ）は、１６０〜２３０℃が好ましく、１７０〜２２７℃がより好ましく、１７５〜２２４℃がさらに好ましく、１８０〜２２０℃が特に好ましい。融点が１６０℃以上であれば、ＰＶＡの結晶性が低下することがなく、繊維強度及びＰＶＡの熱安定性を維持でき、良好に繊維化することができる。また、融点が２３０℃以下であれば、溶融紡糸温度が高くなりすぎることがなく、紡糸温度とＰＶＡの分解温度とが近づくことによるＰＶＡ繊維の製造不安定化を引き起こさない。
なお、ＰＶＡの融点は、示差走査熱量計を用いて、窒素中、昇温速度１０℃／分で３００℃まで昇温後、室温まで冷却し、再度昇温速度１０℃／分で３００℃まで昇温した場合のＰＶＡの融点を示す吸熱ピークのピークトップの温度を意味する。
【００４１】
本発明に用いられるＰＶＡは、ビニルエステル単位を主体として有する樹脂をケン化することにより得られる。ビニルエステル単位を形成するためのビニル化合物単量体としては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニル及びバーサティック酸ビニル等が挙げられ、これらの中でもＰＶＡを容易に得る点からは酢酸ビニルが好ましい。
【００４２】
また、本発明で用いられるＰＶＡは、ホモポリマーであっても共重合単位を導入した変性ＰＶＡであってもよいが、溶融紡糸性、水溶性、繊維物性の観点からは、共重合単位を導入した変性ＰＶＡを用いることが好ましい。
共重合単量体の種類としては、共重合性、溶融紡糸性及び繊維の水溶性の観点から、エチレン、プロピレン、１−ブテン、イソブテン等の炭素数４以下のα−オレフィン類、メチルビニルエーテル、エチルビニルエーテル、ｎ−プロピルビニルエーテル、ｉ−プロピルビニルエーテル、ｎ−ブチルビニルエーテル等のビニルエーテル類が好ましい。炭素数４以下のα−オレフィン類及び／又はビニルエーテル類に由来する単位は、ＰＶＡ中にＰＶＡ構成単位が１〜２０モル％存在していることが好ましく、４〜１５モル％がより好ましく、６〜１３モル％がさらに好ましい。さらに、α−オレフィン類がエチレンである場合には、繊維物性が高くなることから、エチレン変性ＰＶＡを用いることが好ましく、特にエチレン変性ＰＶＡ中のエチレン単位含有量が、４〜１５モル％であることが好ましく、より好ましくは６〜１３モル％導入されたエチレン変性ＰＶＡである。
【００４３】
上記ＰＶＡは、塊状重合法、溶液重合法、懸濁重合法、乳化重合法等の公知の方法で製造することができる。その中でも、無溶媒あるいはアルコール等の溶媒中で重合する塊状重合法や溶液重合法が通常採用される。
溶液重合時に溶媒として使用されるアルコールとしては、メチルアルコール、エチルアルコール、プロピルアルコール等の低級アルコールが挙げられる。また、共重合に使用される開始剤としては、ａ、ａ’−アゾビスイソブチロニトリル、２，２’−アゾビス（２，４−ジメチル−バレロニトリル）、過酸化ベンゾイル、ｎ−プロピルパーオキシカーボネート等のアゾ系開始剤又は過酸化物系開始剤等の公知の開始剤が挙げられる。重合温度については特に制限はないが、０℃〜１５０℃の範囲が適当である。
【００４４】
＜海成分／島成分の質量比＞
海島型複合長繊維において、海成分／島成分の質量比は、断面形成性の観点から、１０／９０〜６０／４０が好ましく、２０／８０〜６０／４０がより好ましい。
【００４５】
＜海島型複合長繊維＞
上記海成分と島成分とからなる海島型複合長繊維は、紡糸ノズル孔から吐出され、冷却装置により冷却せしめた後、エアジェット・ノズルのような吸引装置を用いて、所望の繊度となるように、１０００〜６０００ｍ／ｍｉｎ程度の引取り速度に該当する速度で高速気流により牽引細化させ紡糸される。
【００４６】
本発明において、上記海島型複合長繊維である中空繊維発生型繊維は長繊維であり、後述する工程５における抽出効率を上げるためには、水膨潤した際に繊維壁面へ亀裂（クラック）を発生させることが好ましい。また、前述したように中空長繊維の外周部及び中空部の隔壁が特定の厚みを形成することが好ましいことからも、海島型複合長繊維において、島成分である水溶性樹脂の島成分間の最短距離の平均、あるいは島成分と海島型複合長繊維外周との最短距離（最薄部）の平均が７μｍ以下であることが好ましく、３μｍ以下がより好ましい。
上記最薄部の平均とは、前記中空長繊維の外周部及び中空部の隔壁の厚みについて説明したとおりである。
【００４７】
上記のような中空繊維発生型繊維を形成することにより、中空繊維発生型繊維である三次元絡合不織布（ｂ）から、熱水により水溶性樹脂を抽出除去する工程において、切断面、あるいは損傷部から水溶性樹脂が水膨潤した時、海成分の水難溶性樹脂で形成された隔壁にクラックが生じやすくなり、そしてクラックから中空繊維発生型繊維の内部に水が浸入することにより、水溶性樹脂がさらに膨潤溶解する。この状態で抽出時にマングル等の機械的な力を加えることで、ほぼ全ての繊維の壁面に亀裂を形成することが可能となり、より一層抽出効率が向上し、より軽量性の高いものが得られる。従って、たとえ繊維断面の少ない海島型繊維からなるフィラメントを用いて形成された三次元絡合体であっても、バフィング処理等の機械的処理により基材表面の繊維切断端数を増やすことで、水溶性樹脂を効率的に抽出することができる。
【００４８】
上記中空繊維発生型繊維の繊度は、５デシテックス以下が好ましく、３デシテックス以下がより好ましい。人工皮革等の繊維質シートでは、一般的に繊度が小さいほど目付斑が少なく柔軟な風合いが得られる。本発明においても繊度が５デシテックスを超える場合には基材の風合いが硬くゴワゴワとした触感が強調され適当でない。しかしながら、あまりに繊度が小さすぎると基材中の繊維が過密充填になるので、繊度は本発明の軽量性を達成する上で０．５デシテックス以上が好ましく、１デシックス以上がより好ましい。
【００４９】
また、繊度５デシテックス以下の繊維の横断面において存在する島成分は、好ましくは１個以上、より好ましくは５〜５０個、さらに好ましくは１０〜３０個である。かつ繊維が中空繊維発生型繊維である場合、該中空部が下記式（１）及び（２）を同時に満足することにより、製品として使用時の屈曲により、中空部が潰れて扁平化、又は壁が破壊されたりすることなく、中空形状の回復性にも優れた性能を持ち、軽量性効果を安定して発揮することができる。
【００５０】
２５≦１００×ｓｍ／Ｓ≦５０      （１）
１００×ｓ／Ｓ≦５                （２）
ｓ：繊維断面中の中空部１個の面積
ｓｍ：繊維断面中の総中空部の面積
Ｓ：繊維外周に囲まれた部分の面積
【００５１】
上記式（１）で表される面積中空率、すなわち、繊維の横断面における該中空部の総面積の割合は２５〜５０％が好ましく、３０〜４０％がより好ましい。面積中空率が２５％以上であれば軽量性効果を得ることができ、５０％以下であれば島部除去工程以降にかかるテンションやプレスによる繊維断面の中空部分の潰れを最小限に抑えることができ、基材の密度を上げることなく軽量な基材を得ることができる。
【００５２】
さらに、中空繊維発生型繊維の断面における中空発生部１個の占める面積が５％以下であることが好ましい。５％以下であれば島部除去工程以降にかかるテンションやプレスによる繊維断面の中空部分の潰れを最小限に抑えることができ、また製品になってからの屈曲、圧縮による中空部の潰れ、変形が発生しにくくなる。また中空長繊維中の１個の島部分（中空部分）の面積が少なすぎると、中空部を発生させる島部除去工程以降にかかるテンションやプレスによって、島成分を除去したにもかかわらず、中空部のないものとなるため、１〜４％がより好ましく、２〜４％がさらに好ましい範囲である。
【００５３】
また、中空繊維発生型繊維の島成分の繊度は、０．０５〜０．５デシテックスが好ましく、さらには０．１〜０．５デシテックスの範囲をとることが島成分除去後の中空長繊維の中空形状安定性の点でより好ましい。また、面積中空率は、中空長繊維を形成する部分と、抽出除去後に中空部となる島成分部分との面積比率、及び島成分を除去した時の中空長繊維成分からなる外壁や隔壁の形態維持性に依存するので、適宜島成分の繊度と海島中空比率とを組み合わせて中空形状を安定化することが好ましい。
【００５４】
（工程２）
工程２は、工程１で得られた海島型複合長繊維から複合長繊維ウェブを得る工程である。
複合長繊維ウェブは、工程１において紡糸された海島型複合長繊維を、開繊させながら移動式ネット等の捕集面上に堆積させることで形成される。さらに、次工程に搬送するためにウェブの形態を安定化する必要がある場合は、引き続きこの複合長繊維ウェブをプレス等により部分的に圧着して形態を安定化させる方法により製造してもよい。
この方法は、従来の短繊維を経由する繊維ウェブ製造方法では必須の原綿供給装置、開繊装置及びカード機等の一連の大型設備を必要としないという生産上の利点がある。また、得られる長繊維不織布、あるいはそれを用いた人工皮革用基材は、構造において連続性の高い長繊維からなるので、強度等の物性面においても従来一般的であった短繊維不織布、あるいはそれを用いた人工皮革用基材に比べて高いものを得ることができるという利点がある。
工程２により得られる複合長繊維ウェブの目付としては、好ましくは１０〜１００ｇ／ｍ2、より好ましくは２０〜６０ｇ／ｍ2である。
【００５５】
（工程３）
工程３は、工程２で得られた複合長繊維ウェブを２枚以上重ね合わせた後に、ニードルパンチング処理することにより三次元絡合不織布（ａ）を形成する工程である。
上記工程２のようにして得られた複合長繊維ウェブを、所望の目付を有する不織布を得るために複数枚重ね合わせ、下記のニードルパンチング工程を含む絡合処理によって、繊維を実質的に切断することなく、厚み方向に繊維を配向させつつ繊維同士を絡合させ三次元絡合不織布（ａ）とすることができる。
【００５６】
ニードルパンチング工程で用いるフェルト針は、公知の物が用いられるが、繊維ウェブの厚さ方向への繊維同士の交絡を確実に行うためには、針をウェブへ突き刺す際に針１本当たりの抵抗がより低く、繊維を切断させにくい方が好ましいので、より細い針、あるいはバーブが少ない１バーブ針が好適に用いられる。また、不織布の表層領域の見掛け密度を中層付近より高くすることで、少ない中空長繊維でも効率的に平滑でより緻密な表面状態を得るためには、バーブが多めの３バーブ、６バーブ、９バーブ等の針が効果的である。従って、これらの針を組み合わせて用いることで、例えば繊維同士が融着している等の交絡させにくい状態にある繊維ウェブを用いた場合でも、効果的に交絡させた上で表面層は平滑で緻密な状態にある三次元絡合不織布を得ることも可能である。
【００５７】
ニードルパンチング工程において、繊維ウェブに突き刺すフェルト針の単位面積辺りの本数は、使用する針の形状やウェブの目付により異なり、使用する針のスロートデプスが深く、ウェブを貫通するバーブ数が多く、ウェブの目付が高い場合は少ない本数で効果的に繊維同士を交絡させやすく、逆にスロートデプスが浅く、繊維ウェブを貫通するバーブ数が少なく、ウェブの目付が低い場合は必要な本数が多くなるが、一般に２００〜２５００本／ｃｍ2、好ましくは５００〜２０００本／ｃｍ2の範囲で設定される。一般的に海島型繊維のニードルパンチング工程において、ニードルパンチング条件が強すぎる場合には海島型繊維の切断や繊維の損傷がおこり交絡させにくく、またニードルパンチング条件が弱すぎる場合には厚さ方向への繊維の配列数が不足し易い傾向にある。
ニードルパンチング工程により得られた三次元絡合不織布の目付としては、好ましくは１００〜３０００ｇ／ｍ2、より好ましくは１５０〜１５００ｇ／ｍ2、さらに好ましくは２００〜１０００ｇ／ｍ2である。
【００５８】
ニードルパンチされた不織布は、本発明の平滑化のためには例えばプレスすることが好ましく、プレスによる平滑化時に同時に厚さ調節も行うことが好ましい。
プレスの方法としては、複数の加熱ロール間を通す方法、予熱した不織布を冷却ロール間に通す方法等、従来公知の方法が利用できる。なおこの工程の際に、繊維の溶融・圧着状態の調整や、テンションやプレス等による工程の形態変化を抑制する目的で、ＰＶＡやデンプン、樹脂エマルジョン等の接着剤を添加することは差し支えない。プレスすることにより不織布の厚さが好ましくは５〜３０％、より好ましくは１０〜２５％減少する程度の条件をとる。
【００５９】
（工程４）
工程４は、工程３で得られた三次元絡合不織布（ａ）に、水溶性樹脂（ｂ）を添加した高分子弾性体を含む高分子弾性体溶液を含浸させた後、高分子弾性体を凝固させた三次元絡合不織布（ｂ）を得る工程である。
ここで、工程４を行う前に事前に不織布へ水溶性樹脂を添加していてもよい。工程４において、水溶性樹脂を添加した高分子弾性体溶液を含浸させ、水難溶性高分子で形成される繊維との適度な離型効果を発現させるが、この効果を補足するためである。事前に不織布へ水溶性樹脂を添加する方法としては、水溶性樹脂水溶液を不織布に含浸させる等の方法を採用すればよいが、この際、水溶性樹脂水溶液の固形分濃度は、粘度が高すぎることによる浸透性不良、あるいは付与量調整の絞りにおいて絞りきれない等の生産性低下を回避する観点から、好ましくは０．５〜１０質量％、より好ましくは１．０〜９．０質量％である。また、不織布への水溶性樹脂固形分付着率は、離型効果を効果的に発現させる観点から、好ましくは０．５〜２０質量％、より好ましくは１．０〜１５質量％である。
【００６０】
工程４により得られた三次元絡合不織布（ｂ）は、繊維の表面に高分子弾性体が不連続に存在する。このように三次元絡合不織布を形成する繊維の表面に、高分子弾性体を不連続に存在させるためには、三次元絡合不織布の内部に水溶性樹脂を添加した高分子弾性体からなる高分子弾性体溶液が、水系エマルジョンであることが好ましい。
高分子弾性体へ添加する水溶性樹脂（ｂ）としては、水溶液で抽出可能な成分であれば公知のポリマーが使用できるが、熱水で溶解除去が容易であり、抽出の際に水難溶性樹脂や高分子弾性体成分の分解反応が実質的に起こらず、水難溶性樹脂や高分子弾性体が限定されない点、さらには環境に配慮した点等からＰＶＡが好ましい。なお、ここでいう水溶性樹脂（ｂ）は、中空繊維発生型繊維の抽出成分（島成分）を構成する上述した水溶性樹脂（ａ）と同一であるものを用いてもよく、異なるものを用いてもよい。
【００６１】
水溶性樹脂（ｂ）の添加量は、水系エマルジョンの粘度が高くなり過ぎず、かつ離型効果を効果的に発現させるため、高分子弾性体の固形分に対して好ましくは２．０〜４０質量％、より好ましくは７．０〜３５質量％、さらに好ましくは８．０〜３０質量％、特に好ましくは９．０〜２５質量％である。ＰＶＡの添加量が２．０質量％以上であれば、離型効果及び水系エマルジョンを繊維表面へ不連続にかつ均一分散状態を効果的に発現させることができる。さらには、水難溶性樹脂と高分子弾性体の間に適度な滑りが生じて引裂強力や剥離強力等の物性も向上する効果があり、本発明において用いられる中空長繊維において上記の効果が得られやすい。また、４０質量％以下であれば、水溶性樹脂（ｂ）の添加により、水系エマルジョンの粘度が高くなり過ぎず、かつ風合いが柔らかくなり過ぎてコシが無くなることを防ぐことができる。
ここで公知の撥水処理剤を用いて後処理して撥水性を付与した場合は、水系の撥水処理剤は水性化する目的で撥水処理剤自体に親水基を有していたり、界面活性剤を含有していたりするため、水系エマルジョンを含浸、凝固、乾燥する工程中において、撥水性が低下してしまい、目的とする離型構造を安定して得ることが困難となる。
【００６２】
高分子弾性体を構成する樹脂としては、例えば、ポリ塩化ビニル、ポリアミド、ポリエステル、ポリエステルエーテルコポリマー、ポリアクリル酸エステルコポリマー、ポリウレタン、ネオプレン、スチレンブタジエンコポリマー、シリコーン樹脂、ポリアミノ酸、ポリアミノ酸ポリウレタンコポリマー等の合成樹脂、天然高分子樹脂、及びこれらの混合物等を挙げることができる。
なかでも、ポリウレタンあるいはこれに他の樹脂を加えたものは、柔軟な風合いが得られるので、高分子弾性体として好ましく用いられる。なお、必要によっては水系エマルジョン中に、顔料、染料、架橋剤、充填剤、可塑剤、各種安定剤、界面活性剤等を添加してもよいが、自己乳化タイプのエマルジョンが好ましく用いられる。
【００６３】
水系エマルジョン中の樹脂濃度としては、前述したように高分子弾性体と三次元絡合不織布を形成する繊維の水難溶性樹脂との比率が、好ましい範囲を満たせば任意に設定することが可能だが、分散性、液の安定性、その他添加剤を混合する場合の添加剤安定性等の観点から、好ましくは１〜６０質量％、より好ましくは２〜４０質量％である。この範囲内であれば上記中空繊維発生型繊維化後の不織布に対する高分子弾性体の質量を固形分換算で５〜５０質量％に調整することが容易であり、繊維と弾性重合体とのバランスがよく、製品としての充実感や柔軟性が得られ、軽量性及び物性が良好となる。
【００６４】
水溶性樹脂（ｂ）を添加した高分子弾性体からなる水系エマルジョンを、三次元絡合不織布（ａ）の内部に含浸させる方法は特に制限されないが、例えば、浸漬等により不織布内部に均一に含浸する方法、表面と裏面に塗布する方法等が挙げられる。また、感熱ゲル化剤等を使用して、含浸した水系エマルジョンが不織布の表面と裏面に移行（マイグレーション）するのを防止し、水系エマルジョンを不織布中で均一に凝固させてもよい。
また、含浸した水系エマルジョンを不織布の表面と裏面に移行（マイグレーション）させ、その後凝固させて、高分子弾性体の存在量を厚み方向に略連続的に勾配させてもよい。すなわち、高分子弾性体の存在量を、厚み方向中央部よりも、両表層部近傍で多くしてもよい。このような分布勾配を得るためには、水系エマルジョンを含浸させた後、マイグレーション防止手段を講じることなく、不織布の表面と裏面を好ましくは１００〜１５０℃で、好ましくは０．５〜３０分間加熱する。このような加熱により水分が表面と裏面から蒸散し、それに伴って水系エマルジョンの水分が両表層部に移行し、水系エマルジョンが表面と裏面近傍で凝固する。マイグレーションのための加熱は、乾燥装置中等において熱風を表面及び裏面に吹き付けることにより行うことが好ましい。
【００６５】
（工程５）
工程５は、工程４で得られた三次元絡合不織布（ｂ）から水溶性樹脂（ａ）及び水溶性樹脂（ｂ）を溶解除去することにより水難溶性樹脂の中空長繊維からなる三次元絡合不織布を形成する工程（抽出工程）である。
【００６６】
上記工程４において、水溶性樹脂（ｂ）を添加した高分子弾性体からなる水系エマルジョンを含浸し、凝固を行った（この後に乾燥処理、好ましくは公知の方法で中空繊維化処理を行った）三次元絡合不織布（ｂ）から、該不織布を形成している中空繊維発生型繊維の水溶性樹脂（ａ）、及び水系エマルジョンへ添加された水溶性樹脂（ｂ）を、化学薬品を用いることなく同時に熱水抽出除去する。
また、本工程において、溶解除去される水溶性樹脂（ａ）及び水溶性樹脂（ｂ）の他に、高分子弾性体溶液等に最初から含まれている添加剤をも抽出成分として抽出し除去することができる。
【００６７】
例えば、海島型複合長繊維の水溶性樹脂（ａ）を先に抽出除去した後に水系エマルジョンを含浸すると、水系エマルジョンに含まれる水溶性樹脂（ｂ）や添加剤の除去ために再び熱水抽出除去操作を行うことが必要となってしまうため、熱水抽出除去は水系エマルジョンを含浸した後に行い、一度で全ての水溶性樹脂や添加剤を除去することが生産効率を高める上で好ましい。また、水溶性樹脂（ｂ）を添加した高分子弾性体からなる水系エマルジョンを含浸する前に、先に中空繊維発生型長繊維の水溶性樹脂（ａ）を抽出除去した場合、前記高分子弾性体による不織布補強効果が不足し、全体的に厚みくたりが大きく、不織布を構成する繊維同士が集毛しやすくなり、それらに伴い３５０〜３０００μｍ2の空隙間内接円で特定された空間が減少してしまうことで、風合いがペーパーライクになりやすくなってしまう。
【００６８】
本発明における三次元絡合不織布を形成する繊維は、中空繊維発生型長繊維から形成させる中空長繊維であり、短繊維と異なり繊維断面の露出が実質的に無いあるいは少ないため、上述したとおり本工程を行う前にバフィング処理を行い、基布表面の繊維切断端を増やすことで水の浸入を促進させる必要がある。水の浸入を促進させることにより、中空繊維発生型繊維から水溶性樹脂を含む抽出成分を抽出して除去しやすくし、軽量化と風合い良化することができる。
【００６９】
バフィング処理は、本工程の前であればいずれの工程において行うことができるが、好ましくは工程４の高分子弾性溶液を含浸した後であり、また、基布表面の少なくとも片面、好ましくは両面をバフィング処理する。
バフィング処理は、例えば、サンドペーパーや針布等で三次元絡合不織布表面を研削することにより行うことができ、中でも１８０〜４００番手のサンドペーパーを用い、３／１００〜２０／１００ｍｍ程度バフィング処理することが好ましい。
【００７０】
さらに、抽出効率を高めることを目的に、繊維の壁面からＰＶＡで代表される水溶性樹脂の溶解除去を行うことが好ましい。この場合、上述したように海成分により形成される複数（外周部及び中空部）の隔壁における、各隔壁の最薄部の平均厚みが７μｍ以下であることが好ましく、この範囲であれば、熱水が島成分のＰＶＡを膨潤させることで繊維側面に物性を低下させず微小なクラックを発生させＰＶＡの溶解除去を行うことが容易となる。
【００７１】
抽出方法としては、８０〜９５℃程度の水温が好ましく、液流染色機、ジッガー等の染色機や、オープンソーパー等の精練加工機を用いることができるが、抽出効率の向上のためには中空長繊維に物理的な変形を与えることができる抽出方法が好ましく、液流染色機や、バイブロ洗浄機と搾液装置を多段に組み合わせた装置を用いることが好ましい。上記の抽出方法により、水溶性樹脂の大半ないし全部を抽出除去する。
【００７２】
［人工皮革用基材の用途］
要件（１）〜要件（３）を満たす本発明の人工皮革用基材は、工程１〜工程５を含む製造方法により得ることができ、種々の用途における、例えば種々の外観の銀付人工皮革基材として用いることができる。
具体的には、人工皮革用基材の表面に、離形紙上に形成した皮革様外観の樹脂フィルムを接着剤を介して転写したり、樹脂エマルジョン、樹脂溶液、溶融樹脂等の液化樹脂塗料をグラビアやコンマコーター等を用いて連続的にコートしたり、それらの前後でエンボスロールや鏡面ベルト等を用いて型押し加工や平滑化加工を行ったり、これらの加工を組み合わせたりする表面仕上げ加工を、本来目的とする軽量性を損なわない範囲で行った人工皮革を主要素材の全部又は一部として用いることで、本発明の効果を有する靴、鞄等の人工皮革製の製品を得ることが可能である。
【００７３】
上記表面仕上げ加工を行った表面の仕上げ加工部分、すなわち銀面層を構成する樹脂としては、ポリウレタン樹脂、アクリル樹脂、ポリアミド樹脂、ポリエステル樹脂、ポリオレフィン樹脂等の従来公知の樹脂を使用可能であるが、人工皮革用基材の風合いや充実感とのバランスをとると共に、表面耐磨耗性、耐屈曲性、表面タッチ、耐久性等の性能バランスのためにポリウレタン樹脂又はアクリル樹脂を使用することが好ましい。
【００７４】
また、銀面層の構造は、前記した離形紙上に樹脂フィルムを形成する際や、基材表面にコートした液化樹脂塗料を凝固する際に、湿式法又は乾式法によって多孔質構造や非多孔質構造とすることで、所望の機能や風合い等を得ることができる。銀面層の厚さは、見掛け密度０．３未満レベルの軽量性を損なわず、用途において必要とされる表面強度等の機械物性を有し、かつ基材との風合いバランスや基材とトータルでの厚さが所望の範囲に入れば、特に限定されるものではないが、目安は２０〜５００μｍの範囲であり、例えば平滑でありかつ柔軟で一体感のある風合いを特徴としつつ、機能性として通気性、透湿性をも向上させたような人工皮革を得たい場合等は、５０〜３００μｍが好ましい。
【実施例】
【００７５】
実施例により本発明を説明するが、本発明はこれら実施例に限定されるものではない。また、実施例中で記載される部及び％は、特にことわりのない限り質量に関するものである。以下の実施例及び比較例において融点の測定、機械的物性その他の評価は以下の方法に従った。
【００７６】
［樹脂の融点の測定方法］
示差走査熱量計（ＴＡ３０００、メトラー社製）を用いて、窒素中、昇温速度１０℃／分で室温から３００℃まで昇温後、直ちに室温まで冷却し、再度直ちに昇温速度１０℃／分で３００℃まで昇温したとき、樹脂の融点を示す吸熱ピークのピークトップの温度を採用した。
【００７７】
［抽出率測定］
抽出率は以下の式にて算出を行った。
高分子弾性体付与後不織布抽出率（％）＝（Ａ−Ｂ）／（Ａ×Ｃ／１００×Ｄ）×１００
Ａ：抽出前高分子弾性体付与後不織布質量
Ｂ：抽出後高分子弾性体付与後不織布質量
Ｃ：高分子弾性体付与後不織布の中空繊維発生型繊維成分質量比率
Ｄ：中空繊維発生型繊維の水溶性樹脂質量比率
【００７８】
［人工皮革用基材の見掛け密度の測定］
人工皮革用基材の単位面積あたりの質量（ｇ／ｃｍ2）を厚さ（ｃｍ）で除した値を見掛け密度（ｇ／ｃｍ3）とし、人工皮革用基材の任意の１０箇所について測定した見掛け密度を算術平均した値を、その人工皮革用基材の見掛け密度とした。なお、厚さは、ＪＩＳＬ１０９６に準じて荷重２４０ｇｆ/ｃｍ2で測定した。
【００７９】
［人工皮革用基材の剥離強力測定方法］
長さ１５ｃｍ、巾２．５ｃｍ、厚さ５ｍｍのポリウレタン製ゴム板の表面をサンドペーパーにて軽く削り取って二液架橋タイプのポリウレタン接着剤をいずれかの端部から長さ１０ｃｍ程度の範囲に均一に塗布し、一方、人工皮革用基材を長さ２５ｃｍ、巾２．５ｃｍに切り出した試験片にも同様にいずれかの端部から長さ１０ｃｍ程度の範囲に接着剤を均一塗布したものを、接着剤を塗布した端部同士が重なるように貼り合わせた。
貼り合わせた試験片とゴム板を２〜４ｋｇ／ｃｍ2程度の圧力でプレスした後、２５℃にて１昼夜放置した。試験片及びゴム板それぞれの接着剤を塗布していない端部を、初期間隔５ｃｍにセットした引張試験機の上下それぞれのチャックに挟んで、引張速度１０ｃｍ／分での引張時間に対応した、ゴム板と試験片との接着部分の剥離強力を測定し、チャートに記録した。チャート上に得られた引張時間−剥離強力曲線の剥離強力がほぼ一定している箇所についての平均値を読み取り、その試験片の剥離強力値とした。１種類の人工皮革用基材について、任意の３箇所から切り出した試験片３個の剥離強力測定値を算術平均した値を、その人工皮革用基材の剥離強力値とした。
【００８０】
［人工皮革用基材の引裂強力測定方法］
長さ１０ｃｍ×巾４ｃｍに切り出した試験片の短辺の中央（巾方向両端から２ｃｍの箇所）に短辺と直角（長さ方向に平行）に５ｃｍの切れ込みを入れ、各舌片を剥離強力測定方法と同様にセットした引張試験機の上下チャックにそれぞれ挟んで、引張速度１０ｃｍ／ｍｉｎで引裂いたときの引裂応力を測定し、チャートに記録した。チャートから引裂応力の最大値を読み取り、その試験片の引裂強力値とした。１種類の人工皮革用基材について、任意の３箇所から切り出した試験片３個の引裂強力測定値を算術平均した値を、その人工皮革用基材の引裂強力値とした。
【００８１】
［風合い］
（１）屈曲時
２０ｃｍ×２０ｃｍの正方形に切断した試料を上端と下端を合わせるように谷折りしたときに発生する折り曲げ形状を目視により観察した。
そして、以下の基準により判定した。
良好：牛皮革を折りこんだときと同様の、表面に緻密且つ均質な折れシワが発生した。
不良：折りこんだ表面にダンボールを折り込んだような荒い折れシワが発生した。
【００８２】
（２）触感（柔軟性）
得られた人工皮革用基材から２０ｃｍ×２０ｃｍの試験片を切り出した。そして試験片を手のひらに入れてつかんだときの触感により判定した。
【００８３】
［繊維間空隙面積測定］
人工皮革用基材全層断面を３０倍の倍率により走査型電子顕微鏡で観察した。得られた写真を画像解析ソフトＰｏｐＩｍａｇｉｎｇ（Ｄｉｇｉｔａｌ ｂｅｉｎｇ ｋｉｄｓ．Ｃｏ製）を用い、動的閾値法で画像を二値化し、空隙部に内接円を描き、その内接円面積を空隙間内接円面積として計測した。描いた内接円面積の中で３５０μｍ2未満のものを除去し、残りを数平均したものを空隙間内接円面積の平均とし、描いた内接円面積が３５０〜３０００μｍ2の空隙間内接円の数が、全空隙間内接円数に対する割合を算出した。
【００８４】
［繊維切断端測定］
人工皮革用基材表面を５０倍の倍率により走査型電子顕微鏡で観察した。基材の両面について、各々視野１．４６ｍｍ×１．７５ｍｍの範囲にある繊維切断端を数えた。両面の平均値と視野から１ｍｍ2あたりの個数として算出した。
【００８５】
［実施例１］
（工程１）
ナイロン６（宇部興産社製１０１５ＢＫ）を海成分に用い、水溶性熱可塑性ＰＶＡ（クラレ社製エクセバールＣＰ−４１０４ＭＩ、融点２０９℃、ＪＩＳ Ｋ７２１０のＭ法で測定したＭＦＲ：８０ｇ／分、粘度平均重合度３３０、ケン化度９８．４モル％）を島成分とし、海島型多成分系繊維１本あたりの島数が１２個（島）となるような溶融複合紡糸用口金を用い、海成分／島成分の質量比５０／５０となるように２５５℃で口金より吐出した。
単位時間辺りの吐出量と得られる長繊維の繊度の比率から間接的に求められる紡糸速度が２５００ｍ／ｍｉｎとなるように口金直下に設置したエアジェット吸引装置のエアーを調整して、口金から吐出させたポリマーを索引細化させつつ冷却することで平均繊度２．５３デシテックスのナイロン中空繊維発生型複合繊維を紡糸した。得られたナイロン中空繊維発生型複合繊維のＰＶＡを隔てる壁の厚みは１．１０μｍであった。
【００８６】
（工程２）
上記ナイロン中空繊維発生型複合繊維を吸引装置直下に設置した移動式ネット上に連続的に捕集したのち、表面温度常温の金属ロールを用いて線圧１７ｋｇ／ｃｍでプレスすることにより目付け４５ｇ／ｍ2の複合長繊維ウェブを得た。
【００８７】
（工程３）
得られた複合長繊維ウェブを、クロスラッパーを用いてウェブ８枚分に相当する目付けになるように重ね合わせながら針折れ防止油剤をスプレーを用いてウェブ表面に均一に付与した。次いで、針先端からバーブまでの距離が５ｍｍの９バーブ及び６バーブのフェルト針を用い、複合長繊維ウェブに突き刺した針の先端が反対側から最大で１０ｍｍ突き出すような設定にてウェブ両面へ交互にニードルパンチング処理を行った。突き刺した針本数が合計で１４５０本／ｃｍ2となるようにニードルパンチング処理をおこなって複合長繊維同士を絡合させることで、目付３４４ｇ／ｍ2の三次元絡合不織布を得た。
（ＰＶＡ事前添加）
得られた不織布へ、固形分濃度５．４質量％のＰＶＡ水溶液をＰＶＡ固形分付着率１１．５質量％となるよう含浸付与した三次元絡合不織布を得た。
【００８８】
（工程４）
表面が平滑な三次元絡合不織布に、自己乳化型水系ポリウレタンエマルジョンへエマルジョン固形分の９．５質量％のＰＶＡ（クラレ社製、ＰＶＡ−１１７）を添加し、エマルジョン固形分濃度８．０質量％として含浸付与した後、乾燥機中で１００℃の熱風にて３０分間乾燥処理を施し高分子弾性体を含浸させた。
【００８９】
（バフィング処理）
次いで、２４０番手のサンドペーパーを用い、両面を１０／１００ｍｍずつ研削しバフィング処理した。
（工程５）
バフィング処理後、９５℃の熱水中で、熱水浸漬時間２０分となるようｄｉｐ×ｎｉｐ方式で三次元絡合不織布中の複合繊維から島成分ＰＶＡを溶解除去した。抽出率は９２．０質量％であり、得られたものは厚さ１．１６ｍｍ、目付２７４ｇ／ｍ2で、横断面に１２個の中空部を有するナイロン中空長繊維の三次元絡合不織布とポリウレタンからなる人工皮革用基材を得た。
【００９０】
得られた人工皮革用基材中のポリウレタンとナイロン中空長繊維との質量比は、ポリウレタン／ナイロン中空長繊維＝３４．１／６５．９であり、ポリウレタンは繊維上に不連続に存在していた。また、基材表面の繊維切断端数は表裏平均４２．３個／ｍｍ2であった。さらに、上記の繊維間空隙面積測定に従い、得られた人工皮革用基材の断面を３０倍の倍率で電顕観察し、得られた写真（図１）を画像解析ソフトＰｏｐＩｍａｇｉｎｇ（Ｄｉｇｉｔａｌ ｂｅｉｎｇ ｋｉｄｓ．Ｃｏ製）を用い、動的閾値法で画像を二値化し（図２）、空隙部に内接円を描き（図３）、その内接円面積を空隙間内接円面積として計測した。描いた全ての内接円面積を数平均した空隙間内接円面積は平均１２３８μｍ2、また、描いた内接円面積が３５０〜３０００μｍ2の空隙間内接円の数の全空隙間内接円数に対する割合が９０．２％であった。
【００９１】
この人工皮革用基材は、剥離強力測定時に基布切断するほど剥離強力が高く、タテ引裂強力４．５ｋｇ、ヨコ引裂強力７．９ｋｇ、剥離強力７．９ｋｇ／ｃｍ2、見掛け密度が０．２３７ｇ／ｃｍ3であり、機械的物性に優れていながら、軽いだけでなく、風合いは腰がある上に柔軟な触感であって、かつ屈曲時は細かな皺が均一に発現して良好であり、紳士靴、スポーツシューズ用の人工皮革に仕上げるための基材として極めて優れた素材であった。
【００９２】
［実施例２］
Ｅｍ量変更
水系ポリウレタンエマルジョンをポリウレタン／ナイロン中空長繊維＝２５．５／７４．５で付与した以外は実施例１と同様の操作を行い、人工皮革用基材を得た。
得られた人工皮革用基材中のポリウレタンは繊維上に不連続に存在しており、基材表面の繊維切断端数は表裏平均４２．３個／ｍｍ2あった。また、空隙間内接円面積は平均１０３８μｍ2、３５０〜３０００μｍ2の空隙間内接円数の割合が９１．７％であった。また、タテ引裂強力４．９ｋｇ、ヨコ引裂強力５．４ｋｇ、剥離強力７は基材が切断するほど高く、見掛け密度０．２２３ｇ／ｃｍ3であり、機械的物性に優れていながら、軽いだけでなく、風合いは腰がある上に柔軟な触感であって、かつ屈曲時は細かな皺が均一に発現して良好であり、紳士靴、スポーツシューズ用の人工皮革に仕上げるための基材として極めて優れた素材であった。
【００９３】
［実施例３］
ＰＶＡ事前添加なし
三次元絡合不織布へ事前にＰＶＡを添加しなかった以外は実施例１と同様の操作を行い、人工皮革用基材を得た。
得られた人工皮革用基材中のポリウレタンは繊維上に不連続に存在しており、繊維切断端数３５．２個／ｍｍ2、空隙間内接円面積は平均１１４１μｍ2、３５０〜３０００μｍ2の空隙間内接円数の割合が８８．０％であった。また、タテ引裂強力５．７ｋｇ、ヨコ引裂強力５．３ｋｇ、剥離強力は基材が切断するほど高く、見掛け密度０．２０２ｇ／ｃｍ3であり、機械的物性に優れていながら、軽いだけでなく、風合いは腰がある上に柔軟な触感であって、かつ屈曲時は細かな皺が均一に発現して良好であり、紳士靴、スポーツシューズ用の人工皮革に仕上げるための基材として極めて優れた素材であった。
【００９４】
［比較例１］
バフィング処理なし
抽出前にバフィング処理しなかった以外は実施例１と同様の操作を行い、人工皮革用基材を得た。
得られた人工皮革用基材中のポリウレタンは繊維上に不連続に存在しているものの、繊維切断端数９．４個／ｍｍ2空隙間内接円面積は平均１０６５μｍ2、３５０〜３０００μｍ2の空隙間内接円数の割合が９３．１％であり、抽出率８１．３％であった。また、タテ引裂強力５．９ｋｇ、ヨコ引裂強力４．５ｋｇ、剥離強力８．５ｋｇ／ｃｍ2、見掛け密度０．２３５ｇ／ｃｍ3であり、機械的物性は強いものの抽出率は低く、風合いはボキ折れが目立ち、屈曲時は皺が目立ち不良であり、紳士靴、スポーツシューズ用の人工皮革に仕上げるための基材として劣ったものであった。
【００９５】
［比較例２］
バフィング処理なし、ＰＶＡ事前添加、Ｅｍ添加ＰＶＡなし
不織布へ事前にＰＶＡを添加せず、さらに水系ポリウレタンエマルジョンへＰＶＡを無添加とし、抽出前にバフィング処理しなかった以外は、実施例１と同様の操作を行い、人工皮革用基材を得た。
得られた人工皮革用基材中のポリウレタンは繊維上に不連続に存在しているものの、繊維切断端数３．５個／ｍｍ2、空隙間内接円面積は平均１１０８μｍ2、３５０〜３０００μｍ2の空隙間内接円数の割合が８９．４％であり、抽出率８０．３％であった。また、タテ引裂強力５．８ｋｇ、ヨコ引裂強力５．６ｋｇ、剥離強力９．６ｋｇ／２．５ｃｍ、見掛け密度０．２３３ｇ／ｃｍ3であり、機械的物性は強いものの抽出率は低く、風合いはボキ折れが目立ち、屈曲時は皺が目立ち不良であり、紳士靴、スポーツシューズ用の人工皮革に仕上げるための基材として劣ったものであった。
【００９６】
［比較例３］
バフィング処理あり、ＰＶＡ事前添加、Ｅｍ添加ＰＶＡなし
不織布へ事前にＰＶＡを添加せず、さらに水系ポリウレタンエマルジョンへＰＶＡを無添加とした以外は実施例１と同様の操作を行い、人工皮革用基材を得た。
得られた人工皮革用基材中のポリウレタンは繊維上に不連続に存在しているものの、繊維切断端数４８．５個／ｍｍ2、空隙間内接円面積は平均１２７５μｍ2と１２５０μｍ2を越えており、３５０〜３０００μｍ2の空隙間内接円数の割合が８５．７％であった。また、剥離強力測定時に基布切断するほど剥離強力が高いものの、タテ引裂強力４．２ｋｇ、ヨコ引裂強力４．３ｋｇ、剥離強力７．２ｋｇ／２．５ｃｍ、見掛け密度０．２２５ｇ／ｃｍ3であり、機械的物性は高く軽いものの、風合いはボキ折れが目立ち、屈曲時は皺が目立って不良であり、紳士靴、スポーツシューズ用の人工皮革に仕上げるための基材として劣ったものであった。
【産業上の利用可能性】
【００９７】
本発明の人工皮革用基材は、機械的物性に優れ、柔軟かつ軽量で風合いに優れた素材感を有することから、鞄、紳士靴、スポーツシューズ用の人工皮革に仕上げるための基材として極めて有用である。
【図１】
2013047405.tif 000002
【図２】
2013047405.tif 000003
【図３】
2013047405.tif 000004